СПЛАВ Al-Cu-Mg, ПОДХОДЯЩИЙ ДЛЯ АВИАЦИОННО-КОСМИЧЕСКОГО ПРИМЕНЕНИЯ

1. Продукт из деформируемого алюминиевого сплава, имеющий высокую прочность и высокую вязкость разрушения и высокое сопротивление межкристаллитной коррозии, причем упомянутый продукт из деформируемого алюминиевого сплава выполнен из сплава, содержащего, мас.%:
Cu 4,1-5,5
Mg 0,30-1,6
Mn 0,15-0,8
Ti 0,03-0,4
Cr 0,05-0,4
Ag < 0,7
Zr < 0,2
Fe < 0,20, предпочтительно < 0,15
Si < 0,20, предпочтительно < 0,15,
а остаток составляют алюминий и другие примеси или случайные элементы, каждый < 0,05%, в сумме < 0,15%.
2. Продукт из алюминиевого сплава по п.1, в котором 0,03% < Ti < 0,3%, предпочтительно 0,05% < Ti < 0,2%.
3. Продукт из алюминиевого сплава по п.1, в котором 0,05% < Cr < 0,3%, предпочтительно 0,05% < Cr < 0,15%.
4. Продукт из алюминиевого сплава по п.1, в котором 0,1% < Ti+Cr < 0,4%.
5. Продукт из алюминиевого сплава по п.1, в котором 0,1% < Ti+Cr < 0,3%.
6. Продукт из алюминиевого сплава по п.2, в котором 0,1% < Ti+Cr < 0,3%.
7. Продукт из алюминиевого сплава по п.3, в котором 0,1% < Ti+Cr < 0,3%.
8. Продукт из алюминиевого сплава по п.1, в котором 4,4% < Cu < 5,5%, предпочтительно 4,7% < Cu < 5,3%.
9. Продукт из алюминиевого сплава по п.1, в котором 0,3% < Mg < 1,2%, предпочтительно 0,4% < Mg < 0,75%.
10. Продукт из алюминиевого сплава по п.1, в котором 0,2% < Mn < 0,5%.
11. Продукт из алюминиевого сплава по п.1, в котором Ag присутствует на уровне примеси или случайного элемента.
12. Продукт из алюминиевого сплава по п.9, который является, по существу, свободным от Ag.
13. Продукт из алюминиевого сплава по одному или более из пп.1-12, причем этот продукт находится в состоянии Т3х, Т6х или Т8х.
14. Продукт из алюминиевого сплава по одному или более из пп.1-12, причем этот продукт находится в форме листа, плиты, поковки или экструдированного профиля для применения в конструкции авиационно-космического назначения.
15. Продукт из алюминиевого сплава по одному или более из пп.1-12, причем этот продукт находится в форме плиты толщиной от 0,7 до 80 мм.
16. Способ изготовления продукта из алюминиевого сплава, имеющего высокую прочность и высокую вязкость разрушения и высокое сопротивление межкристаллитной коррозии, включающий стадии:
а. отливки слитка, имеющего состав сплава по одному или более из пп.1-10;
b. гомогенизации и/или предварительного нагревания слитка после отливки;
с. горячей обработки слитка давлением в предварительно деформированную заготовку одним из нескольких способов, выбранных из группы, состоящей из прокатки, экструзии и ковки;
d. необязательного подогрева предварительно деформированной заготовки и
е. необязательной дополнительной горячей и/или холодной обработки давлением до желательной формы заготовки;
f. термообработки на твердый раствор упомянутой отформованной заготовки при температуре и времени, достаточных для перевода в твердые растворы, по существу, всех растворимых компонентов в сплаве;
g. закалки термообработанной на твердый раствор заготовки посредством одной из закалки при оросительном охлаждении, или закалки погружением в воду, или другие закалочные среды;
h. необязательного растягивания или сжатия закаленной заготовки;
i. естественного или искусственного старения закаленной и необязательно растянутой или сжатой заготовки до достижения желательного состояния.
17. Способ по п.16, в котором продукт из алюминиевого сплава подвергают старению до состояния, выбранного из группы, включающей Т3, Т351, Т39, Т6, Т651 и Т87.
18. Способ изготовления по п.17, в котором продукт из алюминиевого сплава обрабатывают в лист фюзеляжа.
19. Способ изготовления по п.16, в котором продукт из алюминиевого сплава обрабатывают в лист фюзеляжа.
20. Способ изготовления по п.16, в котором продукт из алюминиевого сплава обрабатывают в лист фюзеляжа толщиной менее 30 мм.
21. Способ изготовления по п.16, в котором продукт из алюминиевого сплава обрабатывают в плиту нижней поверхности крыла.
22. Способ изготовления по п.16, в котором продукт из алюминиевого сплава обрабатывают в плиту верхней поверхности крыла.
23. Способ изготовления по п.16, в котором продукт из алюминиевого сплава обрабатывают в экструдированный продукт.
24. Способ изготовления по п.16, в котором продукт из алюминиевого сплава обрабатывают в кованый продукт.
25. Способ изготовления по п.16, в котором продукт из алюминиевого сплава обрабатывают в тонкую плиту толщиной от 15 до 40 мм.
26. Способ изготовления по п.16, в котором продукт из алюминиевого сплава обрабатывают в толстую плиту толщиной вплоть до 300 мм.